(57)【要約】【課題】摩耗抵抗が改善されかつ良好な着用性を有するＮＢＲ製のグローブを提供する。【解決手段】水及び水蒸気に対して実質的に不透過性であるニトリル−ブタジエンゴムからなり、ＡＳＴＭ−Ｄ３７６７で測定される際の、手掌部の厚みが０．１２０〜０．１３５ｍｍでありかつ指尖部の厚みが０．１３５〜０．１５０ｍｍであり；ＡＳＴＭ−Ｄ４１２に従って測定される際の引張り強さが１８〜３０Ｍｐａであり；および６分での緩和特性がグローブの初応力の５０％以下であるグローブが製造されるようにニトリル−ブタジエンゴムラッテクス混合物に増粘剤が導入されてなる、改善されたグローブ。【選択図】          なし【特許請求の範囲】
【請求項１】
水及び水蒸気に対して実質的に不透過性であるニトリル−ブタジエンゴムからなり、ＡＳＴＭ−Ｄ３７６７で測定される際の、手掌部の厚みが０．１２０〜０．１３５ｍｍでありかつ指尖部の厚みが０．１３５〜０．１５０ｍｍであり；ＡＳＴＭ−Ｄ４１２に従って測定される際の引張り強さが１８〜３０Ｍｐａであり；および６分での緩和特性がグローブの初応力の５０％以下であるグローブが製造されるようにニトリル−ブタジエンゴムラッテクス混合物に増粘剤が導入されてなる、改善されたグローブ。
【請求項２】
水及び水蒸気に対して実質的に不透過性であるニトリル−ブタジエンゴムからなり、ＡＳＴＭ−Ｄ３７６７で測定される際の、手掌部の厚みが０．１２０〜０．１３５ｍｍでありかつ指尖部の厚みが０．１３５〜０．１５０ｍｍであり；ＡＳＴＭ−Ｄ４１２に従って測定される際の引張り強さが１８〜３０Ｍｐａであり；および６分での緩和特性がグローブの初応力の５０％以下であるグローブが製造されるようにニトリル−ブタジエンゴムラッテクス混合物にカルボキシメチルセルロースが導入されてなる、改善されたグローブ。
【発明の詳細な説明】
【０００１】
【発明の属する技術分野】
本発明は、改善されたニトリル−ブタジエンゴム（ＮＢＲ）製のグローブに関するものである。特に、本発明は、摩耗抵抗が改善されかつ良好な着用性を有するニトリル−ブタジエンゴム（ＮＢＲ）製のグローブに関するものである。
【０００２】
【従来の技術】
公知のグローブは、ニトリル−ブタジエンゴム（ＮＢＲ）、ポリ塩化ビニル（ＰＶＣ）、ポリウレタン（ＰＵ）、ポリエチレン（ＰＥ）、ポリクロロプレン（ＣＲ）等の合成材料で作製されており、これらが天然ゴムラッテクス製のグローブの代わりに使用されている。これら公知の合成材料によるグローブのうち、ＮＢＲ製のグローブが最も一般的である。
【０００３】
また、Ｔｉｌｌｏｔｓｏｎ  ｅｔ  ａｌ．は、ニトリル−ブタジエンゴム（ＮＢＲ）のエラストマー材料からなるグローブを報告した（例えば、特許文献１、２参照）。このグローブは、水蒸気や液体の水に対しては実質的に不透過性であり、約４．０〜４．５ｍｉｌの厚さのエラストマー材料サンプルについてＡＳＴＭ  Ｄ−４１２に従って測定される際に少なくとも約１５００ｐｓｉの引張り強さを有することを特徴とする。特に、特許文献２の表２には、４．５ｍｉｌ（０．１１４３ｍｍ）の厚さが２２００ｐｓｉ（ＡＳＴＭ  Ｄ−４１２に従って測定）に相当することが記載されている。しかしながら、上記公報には、手掌部と指尖部でのグローブの厚みについては何ら開示されておらず、ゆえにグローブの厚みとグローブの摩耗抵抗（ａｂｒａｓｉｏｎ  ｒｅｓｉｓｔａｎｃｅ）及び着用時の耐性（ｗｅａｒ  ｒｅｓｉｓｔａｎｃｅ）との関係については何ら開示がなかった。
【０００４】
特に医療または手術用途の、グローブの摩耗抵抗を向上する公知の方法としては、グローブの薄層シート材料に繊維材料を接着する方法；複数の保護層を積層する方法；およびグローブの配合を変えて、摩耗抵抗及び耐摩耗性を向上するために厚みを増す方法がある。しかしながら、グローブの厚みを増す方法は、引張り強さを減少してしまう、または病院内で使用中にまたは有毒で危険な汚染物質若しくは汚染菌と接触中のグローブの着用性が損なわれる場合がある。
【０００５】
【特許文献１】
米国特許第５，０１４，３６２号明細書
【特許文献２】
米国再発行特許発明第３５，６１６号明細書
【０００６】
【発明が解決しようとする課題】
したがって、本発明は、上記事情を鑑みてなされたものであり、引張り強さを損なうことなく、厚みを増した改善されたＮＢＲ製のグローブを提供することを目的とする。
【０００７】
本発明の他の目的は、摩耗抵抗が改善されかつ良好な着用性（ｄｏｎｎｉｎｇ  ｐｒｏｐｅｒｔｙ）を有するＮＢＲ製のグローブを提供することである。
【０００８】
【課題を解決するための手段】
本発明者は、上記事情を鑑みて鋭意検討を行なった結果、ニトリル−ブタジエンゴムラッテクス材料にカルボキシメチルセルロースを増粘剤として添加・配合することによって形成されたグローブは、０．１２〜０．１５ｍｍ（４．７２〜５．９１ｍｉｌ）と厚さが増したニトリル−ブタジエンゴム（ＮＢＲ）製のサンプルについてでもＡＳＴＭ  Ｄ−４１２に従って測定される際の引張り強さが１８〜３０Ｍｐａ（２，６１１〜４，３５１ｐｓｉ）であり引張り強さは損なわれておらず、また、緩和特性（ｒｅｌａｘａｔｉｏｎ  ｐｒｏｐｅｒｔｙ）が６分での初応力の５０％以下であり、これからこのようにして得られたＮＢＲ製のグローブは、引張り強さを損なうことなく、厚みを増すことができ、また、摩耗抵抗が改善されかつ良好な着用性（ｄｏｎｎｉｎｇ  ｐｒｏｐｅｒｔｙ）を有することを知得した。
【０００９】
すなわち、上記目的は、水及び水蒸気に対して実質的に不透過性であるニトリル−ブタジエンゴムからなり、ＡＳＴＭ−Ｄ３７６７で測定される際の、手掌部の厚みが０．１２０〜０．１３５ｍｍでありかつ指尖部の厚みが０．１３５〜０．１５０ｍｍであり；ＡＳＴＭ−Ｄ４１２に従って測定される際の引張り強さが１８〜３０Ｍｐａであり；および６分での緩和特性がグローブの初応力の５０％以下であるグローブが製造されるようにニトリル−ブタジエンゴムラッテクス混合物に増粘剤が導入されてなる、改善されたグローブによって達成される。
【００１０】
【発明の実施の形態】
本発明は、水及び水蒸気に対して実質的に不透過性であるニトリル−ブタジエンゴムからなり、ＡＳＴＭ−Ｄ３７６７で測定される際の、手掌部の厚みが０．１２０〜０．１３５ｍｍでありかつ指尖部の厚みが０．１３５〜０．１５０ｍｍであり；ＡＳＴＭ−Ｄ４１２に従って測定される際の引張り強さが１８〜３０Ｍｐａであり；および６分での緩和特性がグローブの初応力の５０％以下であるグローブが製造されるようにニトリル−ブタジエンゴムラッテクス混合物に増粘剤、好ましくはカルボキシメチルセルロース（ＣＭＣ）が導入されてなる、改善されたグローブに関するものである。
【００１１】
以下、本発明を詳細に説明する。
【００１２】
本発明のグローブは、水及び水蒸気に対して実質的に不透過性であるニトリル−ブタジエンゴムからなる。使用できるニトリル−ブタジエンゴムは、水及び水蒸気に対して実質的に不透過性であり、増粘剤が添加されて、上記したような所望の特性が得られるものであれば、ニトリル量等、特に制限されず、公知のニトリル−ブタジエンゴムが使用できる。ニトリル−ブタジエンゴムは、引張り強さを考慮してカルボキシル化されていて（カルボキシル化ニトリルゴムであって）もよい。
【００１３】
また、本発明のグローブは、ニトリル−ブタジエンゴムに増粘剤が配合されてなるものであるが、この際使用される増粘剤としては、特に制限されず、公知の増粘剤が使用できるが、好ましくはカルボキシメチルセルロース（ＣＭＣ）が使用される。また、増粘剤のニトリル−ブタジエンゴムへの添加量は、上記したような所望の特性が得られる量であれば特に制限されないが、ニトリル−ブタジエンゴムに対して、０．５〜５質量％、より好ましくは１〜３質量％である。
【００１４】
本発明において、グローブは、少なくともニトリル−ブタジエンゴム及び増粘剤が配合されてなるが、他の添加剤を含んでもよい。このような添加剤としては、特に制限されず、グローブ（例えば、外科手術用グローブ）に一般的に添加される添加剤が同様にして、同様の量で使用できる。具体的には、酸化亜鉛、酸化鉛、酸化マグネシウム等の金属酸化物、好ましくは酸化亜鉛、ジブチルジチオカルバミド酸亜鉛等の促進剤、硫黄、４−メチル−２，６−ジ−ｔ−ブチルフェノール等の抗酸化剤、水酸化カリウム及び二酸化チタン等の着色剤、加工剤、ｐＨ制御剤、硬化剤、凝固剤などが挙げられる。これらの添加剤の配合量は、特に制限されず、グローブ（例えば、外科手術用グローブ）に一般的に使用される量と同様であり、所望の用途によって適宜選択される。
【００１５】
本発明において特に好ましいＮＢＲ製グローブに関する配合物の組成を下記表１に示す。なお、下記組成において、酸化亜鉛、促進剤、硫黄、抗酸化剤、水酸化カリウム、色素及びＣＭＣの配合量は、ＮＢＲ  １００質量部に対する量である。
【００１６】
【表１】
2005002504.tif 000002
【００１７】
本発明のグローブの製造方法は、特に制限されず、公知の製造方法を単独であるいは組み合わせて使用できるが、好ましい実施態様を以下に示す。すなわち、（１）ラッテクス混合物（例えば、上記表１に示されるような組成を有する）中にグローブの型を浸漬し；（２）適当な硬化温度、例えば、３００°Ｆで、上記（１）のグローブの型上のラッテクス混合物を硬化し；（３）グローブの型から硬化したラッテクス混合物をはがす方法が挙げられる。例えば、上記表１に示されるような組成を有するラッテクス混合物を使用した場合には、下記表２に示されるような厚み及び他の特性を有するＮＢＲ製のグローブが得られる。なお、本明細書において、引張り強さは、ＡＳＴＭ−Ｄ４１２に従って測定し；伸び率は、ＡＳＴＭ−Ｄ４１２に従って測定し；ならびに手掌部の厚み（Ｐａｌｍ  ｔｈｉｃｋｎｅｓｓ）及び指尖部（Ｆｉｎｇｅｒ−ｔｉｐ  ｔｈｉｃｋｎｅｓｓ）の厚みは、ＡＳＴＭ−Ｄ３７６７に従って測定した値である。
【００１８】
【表２】
2005002504.tif 000003
【００１９】
上記表２に示されるように、本発明によるグローブの厚みは、０．１２〜０．１５ｍｍ（４．７２〜５．９１ｍｉｌｓ）であり、従来のＴｉｌｌｏｔｓｏｎ  ｅｔ  ａｌ．による米国再発行特許発明第３５，６１６号明細書に記載される厚み（４．０〜４．５ｍｉｌｓまたは０．１０１６〜０．１１４３ｍｍ）に比して厚くすることができる。しかしながら、このような厚みの増加に対して、本発明のグローブの引張り強さは、１８〜３０Ｍｐａ（２６１１〜４３５１ｐｓｉ）であり、Ｔｉｌｌｏｔｓｏｎらによる米国再発行特許発明第３５，６１６号明細書の表２における１５００ｐｓｉの最低圧及び２２００ｐｓｉの試験圧に比べて大きな値となっており、これからグローブの引張り強さは、グローブの厚みの増加により損なわれることがない。なお、上記引張り強さ（１８〜３０Ｍｐａ）及び伸び率（５５０〜６８０％）は、医療用グローブのＡＳＴＭの条件（ＡＳＴＭ−Ｄ４１２−９２）を満たすものである。
【００２０】
磨耗装置で本発明のグローブの試験片をこすることによって摩耗抵抗試験を行なったところ、こすった後の本発明のグローブの試験片の平均重量損失は非常に少ない。なお、こすった後の本発明のグローブの試験片の引張り強さの減少もまた非常に小さい。このため、本発明のＮＢＲ製のグローブは、良好な磨耗抵抗を示す。
【００２１】
本発明では、より強い引張り強さ及びより大きな厚みが可能であるため、本発明のＮＢＲ製のグローブは長い寿命を有し、医療作業や他の病院での仕事に対しても耐久性により富み、鋭い医療道具、有毒で危険な汚染物質または汚染菌に使用者が冒されることを防止できるという利点がある。このような点は、従来のＴｉｌｌｏｔｓｏｎ  ｅｔ  ａｌ．による米国再発行特許発明第３５，６１６号明細書より優れているといえる。
【００２２】
本発明のＮＢＲ製のグローブの６分での緩和特性が初応力または圧力の５０％以下であるため、本発明のグローブは、ゆるすぎずまたきつすぎず、快適に着用できるという利点もある。
【００２３】
本発明を上記で詳細に説明してきたが、本発明は、上記説明に制限されるものではなく、特許請求の範囲から逸脱しない限り、本発明の修飾や変更が可能であると解する。
【００２４】
【実施例】
以下、本発明の実施例により具体的に説明する。
実施例１
下記表３に示されるようなラッテクス混合物を調製した。なお、下記組成において、酸化亜鉛、促進剤、硫黄、抗酸化剤、水酸化カリウム、色素及びＣＭＣの配合量は、ＮＢＲ  １００質量部に対する量である。
【００２５】
【表３】
2005002504.tif 000004
【００２６】
上記表３に示されるような組成を有するラッテクス混合物中にグローブの型を浸漬し、３００°Ｆに加熱して、グローブの型上のラッテクス混合物を硬化した。次に、このグローブの型から硬化したラッテクス混合物をはがして、手掌部の厚み（ＡＳＴＭ−Ｄ３７６７に従って測定した）が０．１２０〜０．１３５ｍｍであり、指尖部の厚み（ＡＳＴＭ−Ｄ３７６７に従って測定した）が０．１３５〜０．１５０ｍｍグローブを得た。また、このようにして得られた引張り強さをＡＳＴＭ−Ｄ４１２に従って測定したところ、１８〜３０Ｍｐａであった。また、この伸び率を、ＡＳＴＭ−Ｄ４１２に従って測定したところ、５５０〜６８０％であった。
【００２７】
これから、本発明によるグローブの厚みは、０．１２〜０．１５ｍｍ（４．７２〜５．９１ｍｉｌｓ）であり、従来のＴｉｌｌｏｔｓｏｎ  ｅｔ  ａｌ．による米国再発行特許発明第３５，６１６号明細書に記載される厚み（４．０〜４．５ｍｉｌｓまたは０．１０１６〜０．１１４３ｍｍ）に比して厚くすることができることが示される。しかしながら、このような厚みの増加に対して、本発明のグローブの引張り強さは、１８〜３０Ｍｐａ（２６１１〜４３５１ｐｓｉ）であり、Ｔｉｌｌｏｔｓｏｎらによる米国再発行特許発明第３５，６１６号明細書の表２における１５００ｐｓｉの最低圧及び２２００ｐｓｉの試験圧に比べて大きな値となっており、これからグローブの引張り強さは、グローブの厚みの増加により損なわれることがないが示される。このようにして得られた引張り強さ（１８〜３０Ｍｐａ）及び伸び率（５５０〜６８０％）は、医療用グローブのＡＳＴＭの条件（ＡＳＴＭ−Ｄ４１２）を満たすものであることから、本発明のグローブは、医療用のグローブ、特に外科手術用のグローブとして好適に使用できることが考察される。
【００２８】
また、上記で得られたグローブの試験片を磨耗装置でこすることによって摩耗抵抗試験を行なったところ、こすった後のグローブの試験片の平均重量損失は非常に少なかった。また、こすった後のグローブの試験片の引張り強さの減少も非常に小さかった。これから、本発明のグローブは、良好な磨耗抵抗を示すことが示される。
【００２９】
なお、本発明により強い引張り強さ及びより大きな厚みが達成できるため、本発明のＮＢＲ製のグローブは長い寿命を有し、医療作業や病院での他の仕事に対しても耐久性により富み、鋭い医療道具、有毒で危険な汚染物質または汚染菌に使用者が冒されることを防止できる。このような点で、従来のＴｉｌｌｏｔｓｏｎ  ｅｔ  ａｌ．による米国再発行特許発明第３５，６１６号明細書より優れていると考察される。
【００３０】
さらに、このＮＢＲ製のグローブの６分での緩和特性を測定したところ、初応力の５０％以下であったため、本発明のグローブは、ゆるすぎずまたきつすぎず、快適に着用できることが考察される。
【００３１】
【発明の効果】
本発明のグローブは、水及び水蒸気に対して実質的に不透過性であるニトリル−ブタジエンゴムからなり、ＡＳＴＭ−Ｄ３７６７で測定される際の、手掌部の厚みが０．１２０〜０．１３５ｍｍでありかつ指尖部の厚みが０．１３５〜０．１５０ｍｍであり；ＡＳＴＭ−Ｄ４１２に従って測定される際の引張り強さが１８〜３０Ｍｐａであり；および６分での緩和特性がグローブの初応力の５０％以下であるグローブが製造されるようにニトリル−ブタジエンゴムラッテクス混合物に増粘剤が導入されてなることを特徴とするものである。したがって、本発明のグローブは、十分な引張り強さを維持しつつ、グローブの厚みを増加することができるため、長い寿命を有し、医療作業や病院での他の仕事に対しても耐久性により富み、鋭い医療道具、有毒で危険な汚染物質または汚染菌に使用者が冒されることを防止できる。
【００３２】
また、本発明のグローブの６分での緩和特性はグローブの初応力の５０％以下であるため、本発明のグローブは、ゆるすぎずまたきつすぎず、良好な着用性を有する。